СПОСОБ ПОЛУЧЕНИЯ КОМПОЗИЦИОННОГО МАТЕРИАЛА
METHOD OF PRODUCING COMPOSITE MATERIAL

Изобретение относится к металлургии, а именно к способу получения литого композиционного материала на основе алюминиевого деформируемого сплава Д16, армированного волокнами, который может использоваться в качестве конструкционного материала при создании аэрокосмической техники.
6
Известен способ получения литого композиционного материала путем механического замешивания дискретных частиц карбида кремния SiC в жидкий алюминиевый деформируемый сплав Д16 с последующей жидкой штамповкой [Патент РФ №2136774. МПК, С1 С22С 1/10; С22С 21/00. Композиционный материал на основе алюминиевого сплава и способ его получения. Опубл. 10.09.1999 г.].
Известен также способ получения литого высокоармированного алюмоматричного композиционного материала, включающий инфильтрацию (заливку) алюминиевым расплавом насыпного объема нагретых до 850-900°С частиц карбида кремния SiC при одновременном перемешивании расплава, после чего полученную композицию прессуют [Патент РФ №2356968. МПК C1 С22С 1/10; B22F 3/15; С22С 21/00. Способ получения литого высокоармированного алюмоматричного композиционного материала. Опубл. 27.05.2009 г.].
Недостатки указанных способов получения композиционного материала связаны с применением операции замешивания армирующих частиц в расплав без предохранения его контакта с открытым воздухом, в связи с чем происходит как окислениеалюминиевой составляющей композиции с замешиванием образующихся окислов и плен в расплав, так и насыщение расплава атмосферными газами, что, как известно, ухудшает качество готовых продуктов, в том числе и алюминиевых деформируемых сплавов, снижая его характеристики [Газы и окислы в алюминиевых деформируемых сплавах / В.И. Добаткин, P.M. Габидуллин, Б.А. Колачев, Г.С. Макаров. М.: Металлургия, 1976. 264 с.].
Наиболее близким по технической сущности, принятым за прототип, является способ получения композиционного материала на основе алюминиевого сплава системы Al-Mg-Si [Патент РФ №2538245 С1 МПК С22С 49/06 С22С 49/14 С22С 101/08 С22С 111/00 Композиционный материал на основе алюминиевого сплава с армирующими волокнами. Опубл. 10.01.2015 г.], включающий введение в жидкий сплав армирующих волокон длиной 2…5 мм, полученных из этого же сплава методом высокоскоростного затвердевания расплава с помощью вращающегося водоохлаждаемого диска-кристаллизатора, путем их засыпания на поверхность расплава при вращающемся со скоростью 200-300 оборотов в минуту импеллере.
Недостатки данного способа связаны с применением импеллера, при работе которого происходит бурление металла, вызывающего его окисление и замешивание образующихся окислов в расплав, а также газонасыщение, что приводит к ухудшению качества готового продукта.
Целью изобретения является получение литейного композиционного материала путем замешивания в него армирующих частиц при одновременном исключении его окисления и попадания окислов в расплав, а также предотвращении газонасыщения расплава.
Решение поставленной задачи было осуществлено путем введения армирующих волокон в жидкий сплав, находящийся в вакуумной индукционной высокочастотной печи без снятия вакуума.
Пример
2
3
Алюминиевый деформируемый сплав Д16 (3,8-4,9% Cu; 1,2-1,8% Mg; 0,3-0,9% Mn; ост. - Al) готовили по стандартной цеховой технологии в тигельной вакуумной индукционной высокочастотной печи, и при 730°C и разрежении 0,799-1,066 Па без снятия вакуума через шлюзовую загрузочную камеру вводили в расплав до 4…5 масс. % волокон длиной 5…10 мм и диаметром от 22 до 27 мкм (Фиг. 1), полученные по описанному в патенте [Патент РФ №2348488. С2 МПК B22F 3/20. Способ изготовления алюминиевых волокон. Опубл. 10.03.2009 г.] способу путем экструзии композиции, состоящей из гранул этого же сплава, полученных методом центробежной разливки, и нанопорошка оксида алюминия AlO с размерами частиц до 100 нанометров, выполняющих роль изолирующего материала, обеспечивающего деформацию гранул изолированно друг от друга при их превращении в волокна. После окончания плавки путем наклона печи без снятия вакуума производили заливку сплава в металлическую форму, находящуюся на тележке внутри вакуумной камеры. Тележки имеют привод и могут перемещаться в камере. Форму извлекают из камеры после затвердевания в ней металла.
в
0,2
Из отлитых заготовок вытачивали образцы для испытания механических свойств, результаты которых показали (литое состояние, средние значения): временное сопротивление разрушению σ - 255 МПа, предел текучести σ - 137 МПа и относительное удлинение 5-15%, что превосходит требования по ГОСТ 21488-97. Прутки, прессованные из алюминия и алюминиевых сплавов.
в
0,2
Технические условия, которые без термической обработки должны быть не меньше: σ - 245 МПа; σ - 120 МПа; δ - 12%.